ВЫСОКОПРОЧНАЯ СТАЛЬ, ОБЛАДАЮЩАЯ ХОРОШЕЙ ПЛАСТИЧНОСТЬЮ, И СПОСОБ ПОЛУЧЕНИЯ ПОСРЕДСТВОМ ОБРАБОТКИ МЕТОДОМ ЗАКАЛКИ С РАСПРЕДЕЛЕНИЕМ С ПОМОЩЬЮ ВАННЫ ДЛЯ ЦИНКОВАНИЯ

1. Стальной лист, содержащий следующие элементы, в массовых процентах:
0,15-0,5% углерода;
1-3% марганца;
2% или менее кремния, алюминия или некоторой их комбинации;
0,5% или менее молибдена;
0,05% или менее ниобия; и
остальное - железо и другие случайные примеси.
2. Способ обработки стального листа, включающий:
(a) нагревание стального листа до первой температуры (Т1), причем Т1 по меньшей мере выше температуры, при которой стальной лист претерпевает превращение в аустенит и феррит;
s
(b) охлаждение указанного стального листа до второй температуры (Т2) путем охлаждения при скорости охлаждения, причем Т2 ниже температуры (M) начала мартенситного превращения, а указанная скорость охлаждения достаточно высока для превращения аустенита в мартенсит;
(c) повторное нагревание стального листа до температуры распределения, причем указанная температура распределения является достаточной для обеспечения возможности диффузии углерода в структуре указанного стального листа;
(d) стабилизацию аустенита с помощью выдержки стального листа при температуре распределения в течение времени выдержки, причем время выдержки представляет собой период времени, достаточный для обеспечения возможности диффузии углерода из мартенсита в аустенит; и
(e) охлаждение стального листа до комнатной температуры.
3. Способ по п. 2, дополнительно включающий горячее цинкование или горячее цинкование с отжигом во время стабилизации аустенита.
s
4. Способ по п. 3, в котором горячее цинкование или горячее цинкование с отжигом выполняют при температуре выше M.
s
5. Способ по п. 2, в котором температура распределения выше M.
6. Способ по п. 2, в котором указанный стальной лист содержит следующие элементы, в массовых процентах:
0,15-0,4% углерода;
1,5-4% марганца;
2% или менее кремния, алюминия или некоторой их комбинации;
0,5% или менее молибдена;
0,05% или менее ниобия; и
остальное - железо и другие случайные примеси.